(57)【特許請求の範囲】
【請求項１】
少なくとも１つのフッ素化モノマーをアゾ開始剤を用いて流動媒体中で重合させ、前記流動媒体は二酸化炭素を含み、前記開始剤はジアルキル（２，２’−アゾビスイソブチレート）であることを特徴とするフルオロポリマーの製造方法。
【発明の詳細な説明】
【０００１】
【発明の属する技術分野】
本発明はフルオロモノマーの重合方法の技術分野に属する。本方法に適するフルオロモノマーは、フッ化ビニリデンおよびテトラフルオロエチレンを含む。
【０００２】
【従来の技術】
水性媒体中のフッ化ビニリデン（ＶＦ2）の重合は周知である。例えば、使用可能な水溶性開始剤の中の過硫酸塩およびジコハク酸過酸化物（disuccinic acid peroxide）および使用可能なモノマー可溶性開始剤の中のジアルキルペルオキシジカーボネートを記載している、Ｋｉｒｋ−Ｏｔｈｍｅｒの「Ｅｎｃｙｃｌｏｐｅｄｉａ  ｏｆ  Ｃｈｅｍｉｃａｌ  Ｔｅｃｈｎｏｌｏｇｙ」第４版、第１１巻、６９４ページ（１９９４）を参照のこと。ＶＦ2の重合は過酸化ベンゾイルおよび過硫酸アンモニウムのような開始剤を用いる米国特許第２４３５５３７号においてＦｏｒｄおよびＨａｎｆｏｒｄによって、初めて開示された。続いて、Ｈａｕｐｔｓｃｈｅｉｎは米国特許第３１９３５３９号において、アゾ開始剤を例示しているが、アゾビスイソブチロニトリル（ＡＩＢＮ）を用いるものでは非常に低収率であり、Ｉｓｅｒｓｏｎは米国特許第３２４５９７１号においてＡＩＢＮは効果がないことを発見した。
【０００３】
液体または超臨界二酸化炭素中のある種のフッ素化モノマーの重合は、例えば、特公昭４５−００３３９０（Ｆｕｋｕｉら、１９７０）および特公平０６−３４５８２４（Ｅｚａｋｉら、１９９４）、特公昭４６−０１５５１１（Ｕｋｉｈａｓｈｉ、１９７１）および米国特許第５４９６９０１号（ＤｅＳｉｍｏｎｅ）および米国特許第５６１８８９４号（ＤｅＳｉｍｏｎｅおよびＲｏｍａｃｋ）に開示されている。これらの文献は、電離放射線および各種ラジカル開始剤の使用を含む種々の重合開始手段を開示している。第５４９６９０１号特許は、数種のアゾ化合物を含む使用可能な開始剤の広範なリストを開示しており、アゾビスイソブチロニトリル（ＡＩＢＮ）が好ましいと述べている。
【０００４】
【発明が解決しようとする課題】
下記に要約される試験に示すように、二酸化炭素中でＶＦ2などのフルオロオレフィンの重合を試みる場合、重合の開始に一般的に用いられるアゾ化合物では、全くでないとしても、あまり良く働かないことがわかった。注目すべきことに、ＡＩＢＮでは少量のポリマーしか得られない。
【０００５】
しかし、アゾ開始剤は動力学が予測可能なために望ましい。Ｐｏｌｙｍｅｒ  Ｅｎｇｉｎｅｅｒｉｎｇ  ａｎｄ  Ｓｃｉｅｎｃｅ、１９巻、５９７ページ（１９７９）、においてＳｈｅｐｐａｒｄおよびＫａｍａｔｈが論じているように、アゾ開始剤はラジカル誘導分解を受けず、それらの分解率は環境により影響を受けない。従って、二酸化炭素中でのＶＦ2などのフルオロオレフィンの重合用に効果的なアゾ開始剤を得ることが望ましい。
【０００６】
【課題を解決するための手段】
本発明の第１の態様は、少なくとも１つのフッ素化モノマーをアゾ開始剤を用いて流動媒体中で重合させ、前記流動媒体は二酸化炭素を含み、前記開始剤はジアルキル（２，２’−アゾビスイソブチレート）であるフルオロポリマーの製造方法を含むことを特徴とする。
【０００７】
本発明の第２の態様は、前記モノマーがフルオロオレフィンであることを特徴とする。
【０００８】
本発明の第３の態様は、前記ポリマーがフルオロオレフィンと少なくとも１つの共重合性フッ素化コモノマーとのコポリマーであることを特徴とする。
【０００９】
本発明の第４の態様は、前記コモノマーが前記フルオロオレフィンを除く炭素数２〜８のフルオロオレフィンおよび炭素数３〜８のフッ素化ビニルエーテルから選択されることを特徴とする。
【００１０】
本発明の第５の態様は、前記フルオロオレフィンがフッ化ビニリデンまたはテトラフルオロエチレンであることを特徴とする。
【００１１】
本発明の第６の態様は、前記コモノマーがテトラフルオロエチレン、ヘキサフルオロプロピレン、ペルフルオロ（メチルビニルエーテル）、ペルフルオロ（エチルビニルエーテル）、およびペルフルオロ（プロピルビニルエーテル）のうちの少なくとも１つであることを特徴とする。
【００１２】
本発明の第７の態様は、前記ポリマーがエラストマー性であることを特徴とする。
【００１３】
本発明の第８の態様は、前記ポリマーが熱可塑性であることを特徴とする。
【００１４】
本発明の第９の態様は、前記ポリマーがホモポリマーであることを特徴とする。
【００１５】
本発明の第１０の態様は、前記二酸化炭素が液体または超臨界であることを特徴とする。
【００１６】
本発明の第１１の態様は、前記媒体が本質的に二酸化炭素からなることを特徴とする。
【００１７】
本発明の第１２の態様は、前記アルキルが独立にメチル、エチル、プロピル、ｎ−ブチル、イソブチル、ｓｅｃ−ブチル、およびｎ−アミルから選択されることを特徴とする。
【００１８】
本発明の第１３の態様は、前記アルキルの各々がメチルであることを特徴とする。
【００１９】
【発明の実施の形態】
本発明は、流動媒体において、アゾ開始剤を用い、少なくとも１つのフッ素化モノマーを重合させることを含むフルオロポリマーを作製する手段を提供し、前記流動媒体は二酸化炭素を含み、前記開始剤はジアルキル（２，２’−アゾビスイソブチレート）である。ジメチル（２，２’−アゾビスイソブチレート）が好ましい開始剤である。
【００２０】
このアゾ開始剤は、フッ化ビニリデンの重合に特に効果的であり、テトラフルオロエチレンの改善された重合法を提供する。
【００２１】
ジアルキル（２，２’−アゾビスイソブチレート）が、二酸化炭素（ＣＯ2）を含む媒体中における、フッ化ビニリデン（ＶＦ2）の重合の開始に効果的であり、高収率で高分子量ポリマーを生産することが発見されている。さらに、この化合物は、アゾ化合物の中でもテトラフルオロエチレン（ＴＦＥ）の重合の開始において特に効果的である。
【００２２】
本発明の方法は、特定のアゾ開始剤を選択する以外は、ＣＯ2を含む媒体中におけるフッ素化モノマー重合用の他の方法と概ね同様である。下記の実施例は回分法で実施されるが、当業者は他の重合法も使用できることを認識するであろう。すなわち、成分が重合の間に添加される半回分重合法、生成物が断続的に回収され、成分が連続的または断続的に添加される半連続重合法、および生成物が連続的に回収される連続重合法などが含まれる。いかなる実施可能温度および圧力も、本発明の方法において用いることができる。一般に、温度は４０℃〜１２５℃の範囲で、好ましくは６０℃〜９０℃であり、圧力は９００〜１００００ｐｓｉｇ（６．３〜６９．１ＭＰａ）の範囲で、好ましくは１５００〜６０００ｐｓｉｇ（１０．４〜４１．５ＭＰａ）である。
【００２３】
本発明の方法に用いられる開始剤は、ジアルキル（２，２’−アゾビスイソブチレート）である。好ましくは、前記アルキル基は、メチル、エチル、プロピル、ｎ−ブチル、イソブチル、ｓｅｃ−ブチル、およびｎ−アミルから独立に選択される。より好ましくは、アルキル基は同じである。好ましいアルキル基はメチルおよびエチルを含む。メチルは特に好ましいアルキル基である。エチルはもう１つの特に好ましいアルキル基である。通常、使用される開始剤の量は、生産されるポリマー１ｇあたり、０．００１〜２５ｍｇの範囲、より一般的には生産されるポリマー１ｇあたり、０．００５〜１０ｍｇの範囲である。
【００２４】
本発明は広範な種類のフルオロポリマーの製造に有用である。本明細書において用いられる「フルオロポリマー」とは、少なくとも１つのフッ素化モノマーの熱可塑性およびエラストマー性ポリマーの広範な範囲を包含することを意図する。これらのフルオロポリマーは、フルオロモノマーのホモポリマーであっても、２種以上のフルオロモノマーのコポリマーであっても、または少なくとも１つのフルオロモノマーと少なくとも１つのフッ素非含有モノマーとのコポリマーであってもよい。一般的に、このようなフルオロポリマーは少なくとも３５重量％のフッ素を含む。
【００２５】
本明細書において「フルオロモノマー」は、遊離基重合することができるビニル基を含む化合物を意味するものとして用いられ、重合をうけるビニル基に結合する少なくとも１つのフッ素原子、フルオロアルキル基、またはフルオロアルコキシ基を含む。好ましいフルオロモノマーは、フルオロオレフィンである。本発明の方法はＶＦ2およびＴＦＥの重合に特に有益であり、有用なフルオロモノマーは、フッ化ビニル；トリフルオロエチレン；クロロトリフルオロエチレン（ＣＴＦＥ）；１，２−ジフルオロエチレン；テトラフルオロエチレン（ＴＦＥ）；ヘキサフルオロプロピレン（ＨＦＰ）；ペルフルオロ（メチルビニルエーテル）（ＰＭＶＥ）、ペルフルオロ（エチルビニルエーテル）（ＰＥＶＥ）およびペルフルオロ（プロピルビニルエーテル）（ＰＰＶＥ）などのペルフルオロ（アルキルビニルエーテル）；ペルフルオロ（１，３−ジオキソール）；ペルフルオロ（２，２−ジメチル−１，３−ジオキソール）（ＰＤＤ）；ＣＦ2＝ＣＦＯＣＦ2ＣＦ（ＣＦ3）ＯＣＦ2ＣＦ2Ｘ（ＸはＳＯ2Ｆ、ＣＯ2Ｈ、ＣＨ2ＯＨ、ＣＨ2ＯＣＮまたはＣＨ2ＯＰＯ3Ｈ）、ＣＦ2＝ＣＦＯＣＦ2ＣＦ2ＳＯ2Ｆ；Ｆ（ＣＦ2）nＣＨ2ＯＣＦ＝ＣＦ2（ｎは１、２、３、４または５）、Ｒ1ＣＨ2ＯＣＦ＝ＣＦ2（Ｒ1は水素またはＦ（ＣＦ2）m−であり、ｍは１、２または３である）；およびＲ3ＯＣＦ＝ＣＨ2（Ｒ3はＦ（ＣＦ2）z−であり、ｚは１、２、３または４である）；ペルフルオロブチルエチレン（ＰＦＢＥ）；３，３，３−トリフルオロプロペンおよび２−トリフルオロメチル−３，３，３−トリフルオロ−１−プロペンを含むがこれらに限定されない。３，３，３−トリフルオロプロペン、２−トリフルオロメチル−３，３，３−トリフルオロ−１−プロペン、ＰＦＢＥ、フッ化ビニル、ＶＦ2、ＨＦＰ、ＰＭＶＥ、ＰＥＶＥ、ＰＰＶＥ、ＣＴＦＥ、およびＰＤＤが好ましいフルオロモノマーである。
【００２６】
フルオロモノマーがホモ重合できる場合、フルオロモノマーはホモポリマーを形成するよう単独で重合させることができ、または１つ以上の他のフルオロモノマーもしくはフルオロモノマーでない他のモノマーとコポリマーを形成するよう重合させることができる。コポリマーを形成する場合、選択されるモノマーは共重合できなければならない。コポリマーにおいて、他のモノマーは好ましくはフッ素化モノマーであり、より好ましくは炭素数２〜８を有するフルオロオレフィンであるか、または炭素数３〜８を有するフッ素化ビニルエーテルである。特に好ましいコモノマーはテトラフルオロエチレン、ヘキサフルオロプロピレン、ペルフルオロ（メチルビニルエーテル）、ペルフルオロ（エチルビニルエーテル）およびペルフルオロ（プロピルビニルエーテル）である。フルオロモノマーとのある組み合わせで共重合するフッ素非含有モノマーには、プロピレンおよびエチレンが含まれる。有用なホモポリマーであるフルオロポリマーの例としては、ポリフッ化ビニリデン（ＰＶＦ2）およびポリテトラフルオロエチレン（ＰＴＦＥ）が含まれる。ホモポリマーＰＴＦＥとして分類されるものとして、変性ポリマーがＰＴＦＥの非溶融二次加工可能な特性を保持するような、少量のＴＦＥ以外のフルオロモノマーを含む変性ＰＴＦＥポリマーがある。有用なコポリマーの例としては、ＴＦＥとＨＦＰおよび／またはＰＰＶＥまたはＰＥＶＥなどのペルフッ素化ビニルエーテルとのコポリマー、ＴＦＥとＰＭＶＥとのコポリマー、ＴＦＥとＰＤＤとのコポリマー、およびＴＦＥまたはＣＴＦＥとエチレンとのコポリマーが含まれる。さらなる例としては、ＶＦ2とＨＦＰ、またはＨＦＰおよびＴＦＥとのコポリマーが含まれる。上記で含意したように、コポリマーは名称を挙げた以外のさらなるモノマーを含むことができる。例えば、ＰＦＢＥ、ＨＦＰ、ＰＰＶＥまたは２−トリフルオロメチル−３，３，３−トリフルオロ−１−プロペンなどの嵩高い側鎖基を導入する付加的モノマーを含み、およびエラストマー性ポリマーが硬化部位モノマーおよび／または連鎖移動剤（ＣＴＡ）から由来する低濃度の硬化部位部分を頻繁に含む場合、ＴＦＥ／エチレンコポリマーは、最も有用である。
【００２７】
【実施例】
下記に記載するように重合反応用のシェーカーチューブ（shaker tube）にガス成分を装填する際の通常の操作は、低圧ガスから開始し、高圧ガス気体に移行する、ソース圧（source pressure）により決定される順序でガスを装填することである。ＣＯ2用のシリンダーの圧は通常低いので、初めにＣＯ2を装填するのが一般的である。ＴＦＥを用いる場合、通常重量で５０／５０の割合でＣＯ2との混合物として装填し、規定されたＣＯ2装填量に達するまで追加のＣＯ2を別に装填する。
【００２８】
19Ｆ  ＮＭＲ分光法により、コポリマー組成物を測定し、ポリフッ化ビニリデンの構造を確認するのにも用いる。ＰＴＦＥの構造を確認するために、フーリエ変換赤外分光法（ＦＴＩＲ）を用いる。
【００２９】
ポリマーの熱特性をＡＳＴＭ  Ｄ−４５９１に従い、示差走査熱分析（ＤＳＣ）により測定する。特記しない限り、融解温度（melting temperature）（Ｔm）および融解熱（heat of fusion）（ΔＨf）は、融解温度をピーク温度として、２回目の加熱における融解吸熱（melting endotherm）に由来する。
【００３０】
フルオロポリマーのメルトフローレート（ＭＦＲ）を、ＡＳＴＭ規格Ｄ−２１１６−９１ａに記載されているように耐蝕性アロイの使用によって修正されたプラストメーターを用い、全てのＶＦ2ポリマーに対し２３２℃の温度、およびＰＴＦＥに対し３７２℃の温度で負荷５ｋｇを用いて、ＡＳＴＭ法  Ｄ−１２３８−９４ａに従い、測定する。メルトフローは、下記のいくつかの実施例において０であり、高分子量であることが示唆された。このことは、ＰＴＦＥ微粉を除く、ＰＴＦＥに期待され、かつ望ましいものであるが、このような高分子量は他のポリマーの慣用の溶融加工では相容れないものである。分子量は、開始剤の濃度を調整したり、連鎖移動剤の使用などにより、溶融流れ可能なポリマー用に商業的に望ましい範囲の溶融粘度（例えば、５０Ｐａ・ｓから１×１０5Ｐａ・ｓ、好ましくは、５００Ｐａ・ｓから５×１０4Ｐａ・ｓ）を達成するよう調整できることを当業者は認識するであろう。
【００３１】
比較例Ａ
４００ｍＬステンレス製容器（シェーカーチューブ）を充分に洗浄し、およそ０℃にまで冷却する。全ての酸素を除去するために容器に窒素を流し、０．０９ｇの２，２’−アゾビス（２，４−ジメチルペンタンニトリル）（ＶＡＺＯ（登録商標）５２、ＤｕＰｏｎｔ）をすばやく容器に加える。次いで、容器を密封し、排気し、−４０℃以下にまで冷却する。高圧封止バルブを装備した挿入口を通して、次いで１００ｇのフッ化ビニリデン（ＶＦ2）および２２５ｇのＣＯ2（純度９９．９９％、Ｏ2  ９ｐｐｍ未満、Ｃｏｌｅｍａｎグレード、Ｍ−Ｇ  Ｉｎｄｕｓｔｒｉｅｓ）を加え、封止バルブを閉じる。撹拌させながら、内容物の温度が５５℃に上昇するまで容器を加熱し、このときの自生圧力（autogenous pressure）は約４１００ｐｓｉｇ（２８．４ＭＰａ）である。１０時間後、容器を冷却し、圧力を解放し容器を開ける。ポリマーは生産されない。
【００３２】
比較例Ｂ
ＶＡＺＯ（登録商標）５２の代りに０．０６ｇの２，２’−アゾビス（２−メチルプロパンニトリル）（ＤｕＰｏｎｔのＶＡＺＯ（登録商標）６４、アゾビスイソブチロニトリルまたはＡＩＢＮとも呼ぶ）を用い、温度は６８℃、および結果として生じる自生圧力が約５１００ｐｓｉｇ（３５．３ＭＰａ）であることを除き、本質的に比較例Ａの方法を繰り返す。開始剤の量および温度は、比較例Ａで生産されたのと同じ数の遊離基が１０時間で生産されるよう設定する。１０時間後、自生圧力は約５０００ｐｓｉｇ（３４．６ＭＰａ）に減少し、容器を冷却し、圧力を解放し、容器を開ける。白色のポリマーが２．６ｇだけ回収された。ポリマーは、４．３モル％の頭−頭結合単位を有するポリフッ化ビニリデンであることが室温でのアセトン中19Ｆ  ＮＭＲにより確認され、およびポリマーはＴm＝１６９℃およびΔＨf＝６２Ｊ／ｇを有する。
【００３３】
実施例１
ＶＡＺＯ（登録商標）５２の代りに０．０８２ｇのジメチル（２，２’−アゾビスイソイソブチレート）（和光純薬工業のＶ−６０１）を用い、温度は６９．５℃、および結果として生じる自生圧力がおよそ５０００ｐｓｉｇ（３４．６ＭＰａ）であることを除き、本質的に比較例Ａの方法を繰り返す。開始剤の量および温度は、比較例ＡおよびＢで生産されたのと同じ数の遊離基が１０時間で生産されるよう設定する。１０時間後、自生圧力は約４４００ｐｓｉｇ（３０．４ＭＰａ）に減少し、容器を冷却し、圧力を解放し、容器を開ける。白色の粉末として回収されたポリマーの量は、２２．８ｇであり、他のアゾ開始剤に対比してジアルキル（２，２’−アゾビスイソイソブチレート）の有効性が示された。ポリマーは、４．６モル％の頭−頭結合単位を有するポリフッ化ビニリデンであることが１００℃でのＤＭＡＣ中19Ｆ  ＮＭＲにより確認される。Ｔmは１６９℃、ΔＨfは５８Ｊ／ｇ、およびＭＦＲは０ｇ／１０分である。メルトフロー装置から除去されたプラグは、緩く溶融（loosely fused）し、オフホワイト色である。
【００３４】
比較例Ｃ
ＶＡＺＯ（登録商標）５２の代りに０．１０ｇの２，２’−アゾビス（Ｎ，Ｎ’−ジメチレンイソブチルアミジン）二塩酸塩（和光純薬のＶＡ−０４４）を用い、ＣＯ2の量は２７５ｇ、ＶＦ2の代りにＴＦＥ５０ｇを用い、温度は５５℃で、実施時間は４時間であることを除き、本質的に比較例Ａの方法を繰り返す。結果として生じる自生圧力は、約３２５０ｐｓｉｇ（２２．５ＭＰａ）であり、実施期間を通じほぼ一定である。生成物は０．０４ｇだけ回収され、熱重量分析により、低分子量ＰＴＦＥであることが示唆される。
【００３５】
比較例Ｄ
ＶＡ−０４４の代りに０．０６ｇのＡＩＢＮを用い、温度は６８℃で、自生圧力は４６００ｐｓｉｇ（３１．８ＭＰａ）、および実施時間は１０時間であることを除き、本質的に比較例Ｃの方法を繰り返す。実施の終了時には、圧力は４０００ｐｓｉｇ（２７．７ＭＰａ）である。白色粉末として回収されたポリマーの量は、３３．１ｇである。Ｔmは３３０℃、ΔＨfは７２Ｊ／ｇである。ポリマーはＰＴＦＥであることがＦＴＩＲにより確認される。ＭＦＲは０ｇ／１０分である。
【００３６】
実施例２
ＡＩＢＮの代りに０．０８２ｇのＶ−６０１を用い、温度は吸熱反応のために１６０℃まで上昇した後、６８℃に戻ることを除き、本質的に比較例Ｄの方法を繰り返す。実施の終了時には、圧力は３０００ｐｓｉｇ（２０．８ＭＰａ）である。白色粉末として回収されたポリマー（Ｔm＝３３１℃およびΔＨf＝７１Ｊ／ｇ）の量は、４５．２ｇ（収率９０．４％）であり、ＴＦＥの重合においてジアルキル（２，２’−アゾビスイソイソブチレート）の有効性が示された。ポリマーはＰＴＦＥであることがＦＴＩＲにより確認され、ＭＦＲは０ｇ／１０分であり、高分子量であることが示唆される。メルトフロー装置から除去されたプラグは、溶融し、白色である。
【００３７】
実施例３〜６
ＶＦ2単独で用いる代りにＶＦ2およびＴＦＥモノマーの混合物を用い、反応時間は５時間（但し、実施例４では反応時間は１．５時間）であることを除き、本質的に実施例１の方法を繰り返す。モノマー装填量、部分結晶ポリマーの収率、および生成物コポリマーの融解温度（Ｔm）を表１に示す。結果はジアルキル（２，２’−アゾビスイソイソブチレート）がＶＦ2／ＴＦＥコポリマーの重合の開始に有効であることを示している。ＭＦＲは２３２℃で測定される。実施例５および６では、ＭＦＲ装置における樹脂プラグは、緩く溶融し、非常に高分子量であることをさらに示し、白色である。実施例３および４では、ＭＦＲ装置における樹脂プラグは、溶融し、オフホワイト色である。
【００３８】
【表１】
0004357638.tif 000002
実施例７〜１０
ＶＦ2単独で用いる代りにＶＦ2およびヘキサフルオロプロピレン（ＨＦＰ）モノマーの混合物を用い、ＣＯ2装填量は表２に示す様に変化させることを除き、本質的に実施例１の方法を繰り返す。モノマー装填量、試験圧力（ｐ）、およびポリマー収率をも表２に示す。結果はジアルキル（２，２’−アゾビスイソイソブチレート）がＶＦ2／ＨＦＰコポリマーの重合の開始に有効であることを示している。
【００３９】
【表２】
0004357638.tif 000003
実施例１１
フッ化ビニリデンの代りにフッ化ビニルを用いることを除き、本質的に実施例１の方法を繰り返す。実施の終了時には、圧力は３１００ｐｓｉｇ（２１．５ＭＰａ）である。白色の粉末として回収されたポリマーの量は、６１．７ｇであり、フッ化ビニルの重合におけるジアルキル（２，２’−アゾビスイソイソブチレート）の有効性が示された。生成物は、２．１モル％の３級フッ素（通常の分枝）（tertiary fluorine（normal branching））および１２．３ｍｏｌ％の直鎖頭−頭結合単位を有するポリフッ化ビニルであることがＮＭＲにより確認される。Ｔmは１８６℃、ΔＨfは４３Ｊ／ｇである。分子量の相対測度は１５０℃で操作するレオメーターを用いるジメチルアセトアミド中の４０重量％ポリマー混合物での細管レオメトリーにより得られる。粘度は２３．４ｓｅｃ-1から３５１６ｓｅｃ-1の範囲の剪断速度で測定される。これらのデータの対数プロットは１次最小二乗方程式に適合し、これを１００ｓｅｃ-1での粘度を計算するのに用いる。こうして得られる溶融粘度は２６６Ｐａ・ｓである。
【００４０】
【発明の効果】
本発明によれば、二酸化炭素中でのフルオロオレフィンの重合用にアゾ開始剤としてジアルキル（２，２’−アゾビスイソイソブチレート）を用いると表１および表２に示すように、収率が格段に向上した。
以下に、本発明の好ましい態様を示す。
１．  少なくとも１つのフッ素化モノマーをアゾ開始剤を用いて流動媒体中で重合させ、前記流動媒体は二酸化炭素を含み、前記開始剤はジアルキル（２，２’−アゾビスイソブチレート）であることを特徴とするフルオロポリマーの製造方法。
２．  前記モノマーはフルオロオレフィンであることを特徴とする１．に記載の方法。
３．  前記ポリマーはフルオロオレフィンと少なくとも１つの共重合性フッ素化コモノマーとのコポリマーであることを特徴とする１．に記載の方法。
４．  前記コモノマーは前記フルオロオレフィンを除く炭素数２〜８のフルオロオレフィンおよび炭素数３〜８のフッ素化ビニルエーテルから選択されることを特徴とする３．に記載の方法。
５．  前記フルオロオレフィンはフッ化ビニリデンまたはテトラフルオロエチレンであることを特徴とする２．に記載の方法。
６．  前記コモノマーはテトラフルオロエチレン、ヘキサフルオロプロピレン、ペルフルオロ（メチルビニルエーテル）、ペルフルオロ（エチルビニルエーテル）、およびペルフルオロ（プロピルビニルエーテル）のうちの少なくとも１つであることを特徴とする４．に記載の方法。
７．  前記ポリマーはエラストマー性であることを特徴とする３．に記載の方法。
８．  前記ポリマーは熱可塑性であることを特徴とする３．に記載の方法。
９．  前記ポリマーはホモポリマーであることを特徴とする１．に記載の方法。
１０．  前記二酸化炭素は液体または超臨界であることを特徴とする１．に記載の方法。
１１．  前記媒体は本質的に二酸化炭素からなることを特徴とする１．に記載の方法。
１２．  前記アルキルは独立にメチル、エチル、プロピル、ｎ−ブチル、イソブチル、ｓｅｃ−ブチル、およびｎ−アミルから選択されることを特徴とする１．に記載の方法。
１３．  前記アルキルの各々はメチルであることを特徴とする１．に記載の方法。